(57)【特許請求の範囲】
【請求項１】
伸長性保持層と粘着剤層が積層され、かつ該伸長性保持層の粘着剤層側に剥離処理層が設けられており、積層体の破断伸びが１００％以上で、かつ１００％延伸した際の永久歪みが２０％以上であり、積層体を伸長後、伸長性保持層と粘着剤層とが剥離可能であることを特徴とする伸長可能なシート状気密材。
【請求項２】
粘着剤層がブチルゴム系またはゴムアス系粘着剤からなることを特徴とする請求項１記載の伸長可能なシート状気密材。
【請求項３】
粘着剤層の表面が剥離ライナーで被覆された状態で巻回されてテープ状になっている請求項１又は２記載の伸長可能なシート状気密材。
【発明の詳細な説明】
【０００１】
【発明の属する技術分野】
本発明は、例えば住宅、建物などの分野で使用し、床などの開口と配管の間、出隅・入隅部、窓廻り、柱・梁廻り、壁材と壁材の間、壁材と天井材の間など、構造物中で角度を有して隣接している部材間の境界部分における気密性・水密性を高めるために使用するシートもしくはテープ状（以下、シート状という）気密材に関するものである。
【０００２】
【従来の技術】
住宅などの建築分野において、床などの開口と配管の間、出隅・入隅部、窓廻り、柱・梁廻り、壁材と壁材の間、壁材と天井材の間などの構造物を気密・水密する目的で、各形状に合わせた成型品、あるいは湿式のコーキング剤などが用いられている。
しかしながら、上記構造物中で角度を有して隣接している部材間の境界部分は多種多様であるため、成型品を用いる場合は、この多種多様な部位に合わせた各形状のものを必要数量用意する必要があり、準備・管理が容易ではない。  また、湿式のコーキングでは、施工者の熟練度により仕上がりの性能に有意差が生じ、かつ養生時間が必要なため、施工に手間がかかる。
これら問題点を解決するため、本出願人は例えば特願平８−１８７３４０、特願平９−１７５７５４の如く、伸長性の支持体に粘着剤層を積層したシート状のものを用い、貼り付ける部位の形状に合わせて、シートを任意に伸ばして貼り付けることにより、容易に気密・水密が確保できることを提案した。
【０００３】
【発明が解決しようとする課題】
しかしながら、これによれば複雑な部位の気密・水密を確保することは容易であるが、例えば図１に示すような気密・水密確保のみならず、さらに他の部材を設けるための接着機能をも求められる場合は、何らかの気密材にて施工した後、接着剤塗布などの後工程が必要であった。
また、汎用の両面粘着テープを用いる場合は、異型部の形状に合わせるように適宜細かくテープを切り貼りして使用しなければならず、作業が複雑かつ熟練度を要するため好ましくない場合がある。
【０００４】
【課題を解決するための手段】
本発明は、これらの課題を解決するためになされたものであって、多種多様な部位においてその形状にかかわらず、気密・水密と接着の両機能を単一部材にて満足させることのできる気密材を提供することを目的とする。
即ち、本発明は、伸長性保持層と粘着剤層が積層され、かつ該伸長性保持層の粘着剤層側に剥離処理層が設けられており、積層体の破断伸びが１００％以上で、かつ１００％延伸した際の永久歪みが２０％以上であり、積層体を伸長後、伸長性保持層と粘着剤層とが剥離可能であることを特徴とする伸長可能なシート状気密材に関するものである。
【０００５】
本発明においては、かかる伸長可能なシート状気密材を、上記の種々の構造物中で角度を有して隣接している部材間の境界部分に用いる場合には、このシートを通常の状態で一方の部材に貼り付け、その後異型部の形状に合わせてシートを適宜伸ばした状態で貼り付ける。  シート貼り付け後、伸長性保持層を粘着剤層から剥離することにより、背面側に新たに粘着面が露出するため、その上からさらに例えば防湿用のポリエチレンなどからなるプラスチックフィルム、合板、フローリング床などの部材を接着させることにより、浮きなどの発生もなく容易に気密・水密を達成することができる。
【０００６】
本発明は、さらに粘着剤層としてブチルゴム系あるいはゴムアス系粘着剤を用いることにより、粗面接着性や低温接着性、及び耐久性に優れるシート状気密材を提供することができる。
【０００７】
また、本発明は上記シート状気密材において、さらに粘着剤層の表面が剥離ライナーで被覆された状態で巻回されたテープ状にすることにより、更に作業性を改善することができる。
【０００８】
【発明の実施の形態】
以下、本発明の実例を図面に基づいて具体的に説明するが、本発明はこれらに何ら限定されるものではない。
図２は、本発明のシート状気密材の具体例を示す断面図であり、１は伸長性保持層で、その片面に粘着剤層２が積層されており、粘着剤層２の表面は必要に応じて剥離ライナー３で被覆されている。  本発明においては、伸長性保持層１の粘着剤層２側に剥離処理層４が設けられている。  その剥離処理層４により、伸長性保持層１と粘着剤層２とからなる積層体Ａを伸長後、伸長性保持層１と粘着剤層２とが剥離可能とされている。
【０００９】
さらに、かかる積層体Ａの破断伸びが１００％以上で、かつ１００％延伸した際の永久歪みが２０％以上とされている。この積層体Ａの破断伸びが１００％未満であれば、シート状気密材の３次曲面やコーナー部への施工時に、伸長しながら貼り合わせようとした場合、シートが破れあるいは切れるため、目的とする気密・水密性が確保されないという問題がある。  さらに作業性の観点からは、破断伸びが２００％以上が好適である。
また１００％延伸した際の永久歪みが２０％未満であれば、伸長しながら貼り合わせた後、シートに残留応力が発生し、経時でシートが剥がれるなどの不具合が生じる。    さらに作業性の観点からは、１００％延伸した際の永久歪みが３０％以上、また２００％延伸した場合にはその永久歪みが３０％以上、特に５０％以上が好適である。  なお、これら破断伸びおよび永久歪みの値は、後述の実施例に記載した方法により得られるものである。
【００１０】
かかる積層体Ａの構成部材のひとつである伸長性保持層１の具体例としては、後述の粘着剤層２との積層体Ａが上述の如く特定の物性および機能を有する限り特に限定されないが、例えばランダムポリプロピレン、低密度ポリエチレン、リニアー低密度ポリエチレンなどの単独もしくはブレンド物からなるポリオレフィン系、ポリ塩化ビニル（ＰＶＣ）系などのプラスチックフィルム、これらとポリイソブチレンなどのゴム系材料とのブレンドフィルム、スチレン系、ポリエステル系、ウレタン系などのエラストマーフィルムやこれらの繊維状織布や不織布などが挙げられる。  また、この伸長性保持層１の厚さも、積層体Ａが上述の如く特定の物性および機能を有する限り特に限定されるものではなく、使用状況に応じて適宜に決定されるが、剥がす際の作業性の点から５〜３００μｍ、好適には１０〜２００μｍであることが望ましい。
【００１１】
上記伸長性保持層１の片面に積層される粘着剤層２の具体例としては、積層体Ａが前記の如く特定の物性および機能を有する限り特に限定されず通常使用されているものを用いることができ、木材、ポリエチレン（ＰＥ）フィルム、ポリ塩化ビニル（ＰＶＣ）管、金属などの被着体の材質などに応じて適宜選択すればよく、例えばブチルゴム系、ゴムアス系、アクリル系、スチレン−ブタジエンゴム（ＳＢＲ）系、天然ゴム（ＮＲ）系、ニトリルゴム（ＮＢＲ）系、それらのブレンド系などのゴム系粘着剤、あるいはシリコーン系粘着剤などが挙げられる。
本発明においては、特に低温接着性、粗面接着性、耐久性の観点から、ブチルゴム系、ゴムアス系粘着剤が好ましい。  また、上記粘着剤には必要に応じて、架橋剤、粘着付与剤、老化防止剤、安定剤、充填剤、顔料などの公知の添加剤を配合することもできる。
【００１２】
伸長性保持層１の粘着剤層２側に設けられる剥離処理層４は、積層体Ａを伸長後に伸長性保持層１と粘着剤層２とを剥離できる限り特に限定されず、従来から使用されている例えばシリコーン系剥離剤、長鎖アルキル系剥離剤などを塗布などにより設けたものが挙げられる。
【００１３】
本発明のシート状気密材の厚さは、前記の如く特定の物性および機能を有する限り特に限定されないが、接着性、加工性、あるいは重ね貼り部での段差等を考慮すると、通常５μｍ〜２ｍｍ、好ましくは２０μｍ〜１ｍｍである。  厚みが薄すぎると、このシートは伸長して使用されるため、伸ばした薄い部分では本来の目的である気密性が失われる恐れがあり、一方厚みが厚すぎると重ね貼り部での段差が大きくなり好ましくない場合がある。
【００１４】
また、本発明において必要に応じて用いられる剥離ライナー３は、粘着剤層２の表面を保護し、かつその粘着面を露出させる際には剥離可能な構造を有するものであれば特に限定されず、従来から用いられているものが使用される。  このような剥離ライナーとしては、例えば、シリコーン系剥離剤、または長鎖アルキル系剥離剤を紙、プラスチックフィルムなどの基材に形成したものが挙げられる。
剥離ライナーの厚みは、剥離ライナーを剥がす際の作業性が困難なものでなければ特に限定されないが、好ましくは５〜２００μｍ、さらに好ましくは１０〜３０μｍである。  この剥離ライナーは、基材の片面に剥離剤を処理したタイプ、または両面に剥離処理したタイプのいずれも使用することができる。
【００１５】
図３及び図４は、本発明のシート状気密材の他例を示す一部断面概略図であり、伸長性保持層１と粘着剤層２とからなる積層体Ａの粘着剤層２の表面が剥離ライナー３で被覆された状態で巻回されてテープ状Ｂになっている。
【００１６】
【実施例】
次に本発明のシート状気密材を実施例に基づき更に詳しく説明するが、本発明はこれらに限定されるものではない。
実施例１
伸長性保持層として、ポリエチレンフィルム（０．０２ｍｍ厚）を用い、この保持層の片面にシリコーン系剥離剤によりなる剥離処理層を設け、その剥離処理面にブチルゴム系粘着剤（０．７ｍｍ厚）を積層し、剥離ライナー（上質紙の片面にシリコーン系剥離剤を塗布したもの）（厚み１５μｍ）とともに巻回して、図３の如くテープ状にしたもの（７０ｍｍ幅）を本発明のサンプルとした。
【００１７】
実施例２
伸長性保持層として、ポリエチレンフィルム（０．０５ｍｍ厚）を用い、この保持層の片面にシリコーン系剥離剤によりなる剥離処理層を設け、その剥離処理面にブチルゴム系粘着剤（０．５ｍｍ厚）を積層し、剥離ライナー（実施例１と同じ）とともに巻回して、図３の如くテープ状にしたもの（７０ｍｍ幅）を本発明のサンプルとした。
【００１８】
実施例３
伸長性保持層として、ポリエチレンフィルム（０．０２ｍｍ厚）を用い、この保持層の片面にシリコーン系剥離剤によりなる剥離処理層を設け、その剥離処理面にゴムアス系粘着剤（０．５ｍｍ厚）を積層し、図３の如く剥離ライナー（実施例１と同じ）とともにテープ状に巻回したもの（７０ｍｍ幅）を本発明のサンプルとした。
【００１９】
実施例４
伸長性保持層として、ポリエチレンフィルム（０．０５ｍｍ厚）を用い、この保持層の片面にシリコーン系剥離剤によりなる剥離処理層を設け、その剥離処理面にアクリル系粘着剤（０．０５ｍｍ厚）を積層し、図４の如くテープ状にしたもの（７０ｍｍ幅）を本発明のサンプルとした。
【００２０】
比較例１
ポリエチレン／ポリエチレンテレフタレート（ＰＥＴ）合成繊維（０．２ｍｍ厚）の支持体の両面に、ブチルゴム系粘着剤（０．２ｍｍ厚）を積層し、図４の如くテープ状にしたもの（７０ｍｍ幅）をサンプルとした。
【００２１】
実施例および比較例で得たサンプルを以下に示す方法にて各物性を測定し、表１に示した。
【００２２】
【表１】
0003926927.tif 000002
【００２３】
〔破断伸び〕
各サンプルを２５ｍｍ幅に切断し、テンシロンにて２３℃の雰囲気下で５００ｍｍ／分の引っ張り速度で破断するまで延伸し、その際の伸び率を測定し、
（伸長後の長さ−初期長さ）／（初期長さ）×１００（％）にて算出した。
【００２４】
〔永久歪み〕
各サンプルを２５ｍｍ幅に切断し、テンシロンにて２３℃の雰囲気下で５００ｍｍ／分の引っ張り速度で１００％伸長し、３分後にその力を解除して残留歪みを測定し、
（放置後の長さ−初期長さ）／（初期長さ）×１００（％）にて算出した。
【００２５】
〔使用テスト〕
実施例および比較例で得たサンプルを、実際に図１に示した部位に使用したところ、実施例１〜４はいずれも形状に合わせて任意に伸ばしながら貼り付けることができた。  また貼り付け後、伸長性保持層を剥離することにより、背面に粘着層が露出し、その上にポリエチレンフィルム５を接着することが可能であった。
一方、比較例では、伸長することが不可能であるため、サンプルを細かく切断し、継ぎ当てするような状態で異型部に貼り付ける必要があり、作業は非常に煩雑かつ困難であった。
【００２６】
【発明の効果】
本発明の伸長可能なシート状気密材は、使用の際に各様の異形部、曲面部に応じた形で任意にかつ容易に伸長しながら貼ることにより、容易に気密・水密が確保できるとともに、貼り付け後、剥離処理されている保持層を剥がすことにより、背面にあらたに粘着面が露出するため、更にその上から別の部材を固定することが可能であるという利点を有する。
【図面の簡単な説明】
【図１】本発明のシート状気密材の使用例を示す概略図である。
【図２】本発明のシート状気密材の実例を示す断面図である。
【図３】本発明のシート状気密材の実例を示す一部断面概略図である。
【図４】本発明のシート状気密材の実例を示す一部断面概略図である。
【符号の説明】
１      伸長性保持層
２      粘着剤層
４      剥離処理層
【図１】
0003926927.tif 000003
【図２】
0003926927.tif 000004
【図３】
0003926927.tif 000005
【図４】
0003926927.tif 000006